(57)【要約】【課題】表示媒体用粒子設計の指標、主に反転耐久性の指標となる正確な帯電量を得ることのできる表示媒体用粒子及び情報表示用パネル、情報表示装置を提供する。【解決手段】少なくとも一方が透明な対向する基板間に帯電特性の異なる２種類の表示媒体を封入し、表示媒体に電界を与えて、表示媒体を移動させて画像等の情報を表示する情報表示用パネルに用いる表示媒体用粒子において、前記２種類の表示媒体を構成する２種類の表示媒体用粒子の帯電量測定を行う際に、それぞれ、一方の表示媒体用粒子を被測定粒子とし、もう一方の表示媒体用粒子をキャリア粒子として用いて測定した、２種類の表示媒体用粒子間の帯電量差（ΔＱ）を、１０＜ΔＱ（単位：μＣ／ｇ）とする。【選択図】図１
2006079076.tif 000002
【特許請求の範囲】
【請求項１】
少なくとも一方が透明な対向する基板間に帯電特性の異なる２種類の表示媒体を封入し、表示媒体に電界を与えて、表示媒体を移動させて画像等の情報を表示する情報表示用パネルに用いる表示媒体用粒子において、前記２種類の表示媒体を構成する２種類の表示媒体用粒子の帯電量測定を行う際に、それぞれ一方の表示媒体用粒子を被測定粒子とし、キャリア粒子としてはもう一方の表示媒体用粒子と同一（粒子径のみが異なる）の粒子を用いて測定した、２種類の表示媒体用粒子間の帯電量差ΔＱ（ここで被測定粒子の粒子径をｄ1、キャリアとして用いる側の粒子の粒子径をｄ2としたとき、ｄ1＜ｄ2の関係が成立する）が、１０＜ΔＱ（単位：μＣ／ｇ）となることを特徴とする表示媒体用粒子。
【請求項２】
表示媒体が粒子群である請求項１に記載の表示媒体用粒子。
【請求項３】
表示媒体が粉流体である請求項１に記載の表示媒体用粒子。
【請求項４】
少なくとも一方が透明な対向する基板間に帯電特性の異なる２種類の表示媒体を封入し、表示媒体に電界を与えて、表示媒体を移動させて画像等の情報を表示する情報表示用パネルにおいて、請求項１〜３のいずれか１項に記載の表示媒体用粒子を表示媒体として使用したことを特徴とする情報表示用パネル。
【発明の詳細な説明】
【技術分野】
【０００１】
本発明は、少なくとも一方が透明な対向する基板間に帯電特性の異なる２種類の表示媒体を封入し、表示媒体に電界を与えて、表示媒体を移動させて画像等の情報を表示する情報表示用パネルに用いる表示媒体用粒子及びそれを用いた情報表示用パネルに関するものである。
【背景技術】
【０００２】
従来より、液晶（ＬＣＤ）に代わる情報表示装置として、電気泳動方式、エレクトロクロミック方式、サーマル方式、２色粒子回転方式等の技術を用いた情報表示装置が提案されている。
【０００３】
これら従来技術は、ＬＣＤと比較すると、通常の印刷物に近い広い視野角が得られる、消費電力が小さい、メモリー機能を有している等のメリットがあることから、次世代の安価な情報表示装置に使用可能な技術として考えられており、携帯端末用情報表示、電子ペーパー等への展開が期待されている。特に最近では、分散粒子と着色溶液から成る分散液をマイクロカプセル化し、これを対向する基板間に配置して成る電気泳動方式が提案され、期待が寄せられている。
【０００４】
しかしながら、電気泳動方式では、液中を粒子が泳動するために液の粘性抵抗により応答速度が遅くなるという問題がある。さらに、低比重の溶液中に酸化チタン等の高比重の粒子を分散させているため沈降しやすくなっており、分散状態の安定性維持が難しく、表示情報を繰り返し書換える際の安定性に欠けるという問題を抱えている。また、マイクロカプセル化にしても、セルサイズをマイクロカプセルレベルにして、見かけ上、上述した欠点が現れにくくしているだけであって、本質的な問題は何ら解決されていない。
【０００５】
一方、溶液中での挙動を利用する電気泳動方式に対し、溶液を使わず、導電性粒子と電荷輸送層とを基板の一部に組み入れる方式も提案され始めている（例えば、非特許文献１参照）。しかし、電荷輸送層、さらには電荷発生層を配置するために構造が複雑化するとともに、導電性粒子に電荷を一定に注入することは難しいため、表示書換えの安定性に欠けるという問題もある。
【０００６】
上述した種々の問題を解決するための一方法として、少なくとも一方が透明な対向する基板間に表示媒体を封入し、表示媒体に電界を与えて、表示媒体を移動させて画像等の情報を表示する情報表示用パネルおよびそれを用いた情報表示装置が知られている。
【非特許文献１】趙  国来、外３名、“新しいトナーディスプレイデバイス（Ｉ）”、１９９９年７月２１日、日本画像学会年次大会（通算８３回）“Japan Hardcopy’99”論文集、p.249-252
【発明の開示】
【発明が解決しようとする課題】
【０００７】
上述した情報表示用パネルに用いる表示媒体を構成する粒子について、その帯電量を基準にして表示媒体用粒子の状態を判断する技術が知られている。その際、表示媒体用粒子の帯電量測定方法としては、ブローオフ法、ファラデーケージ法等の測定方法が知られているが、いずれの測定方法においても、粒子に用いるキャリア粒子としては通常、被測定粒子以外のフェライト粒子、鉄粒子等をキャリア粒子として用いて、それらのキャリア粒子を用いて帯電させた場合の絶対値を被測定粒子の帯電量として判断していた。
【０００８】
上述した情報表示用パネルに用いる、帯電特性の異なる２種類の粒子の帯電量については、本来、実際に反転移動している２種粒子間の帯電量差が重要なのであり、反転系に存在しない、フェライト粒子、鉄粒子等のキャリア粒子に対する帯電量を求めても、表示媒体用粒子の正確な帯電特性を把握できない問題があった。また、その測定法においても、２種類の粒子には外添剤が付着している場合が多く、外添剤が完全に固定化されている場合を除けば、２種粒子間で外添剤の移行が起きるのが通常である。すなわち、外添剤付き粒子とフェライト粒子、鉄粒子等のキャリア粒子との摩擦帯電処理を行った場合、キャリア粒子側に外添剤が移行し、その時得られる帯電量値は外添剤付き粒子が元来持っている絶対的な帯電量値ではなく、その測定法自体においても問題があった。さらに、電界方向の切り替えに応じた粒子移動性の指標となる反転特性と、粒子が有する帯電量との関係において一般的に高帯電量の粒子ほど反転特性に優れている傾向があることが分かっているが、上述した従来の測定法による帯電量測定値は反転特性との相関性が低いという問題もあった。
【０００９】
本発明の目的は上述した問題点を解消して、粒子設計の指標、主に反転特性の指標となる、粒子が有する正確な帯電量を把握した表示媒体用粒子及び情報表示用パネルを提供しようとするものである。
【課題を解決するための手段】
【００１０】
本発明の表示媒体用粒子は、少なくとも一方が透明な対向する基板間に帯電特性の異なる２種類の表示媒体を封入し、表示媒体に電界を与えて、表示媒体を移動させて画像等の情報を表示する情報表示用パネルに用いる表示媒体用粒子において、前記２種類の表示媒体を構成する２種類の表示媒体用粒子の帯電量測定を行う際に、それぞれ一方の表示媒体用粒子を被測定粒子とし、キャリア粒子としては、もう一方の表示媒体用粒子と同一（粒子径のみが異なる）の粒子を用いて測定した、２種類の表示媒体用粒子間の帯電量差ΔＱ（ここで被測定粒子の粒子径をｄ1、キャリアとして用いる側の粒子の粒子径をｄ2としたとき、ｄ1＜ｄ2の関係が成立する）が、１０＜ΔＱ（単位：μＣ／ｇ）となる表示媒体用粒子を表示媒体に用いたことを特徴とするものである。
【００１１】
また、本発明の表示媒体用粒子の好適例としては、表示媒体が粒子群であること、及び、表示媒体が粉流体であること、がある。
【００１２】
さらに、本発明の情報表示用パネルは、少なくとも一方が透明な対向する基板間に帯電特性の異なる２種類の表示媒体を封入し、表示媒体に電界を与えて、表示媒体を移動させて画像等の情報を表示する情報表示用パネルにおいて、上述した構成の表示媒体用粒子を表示媒体として使用したことを特徴とするものである。
【発明の効果】
【００１３】
本発明の表示媒体用粒子及び情報表示用パネルによれば、帯電特性の異なる２種類の表示媒体を構成する２種類の表示媒体用粒子の帯電量測定を行う際に、それぞれ、一方の画像表示媒体用粒子を被測定粒子とし、キャリア粒子としては、もう一方の表示媒体用粒子と同一（粒子径のみが異なる）の粒子を用いて測定することで、粒子設計の指標、主に反転特性の指標となる、正確な２種粒子間の帯電量差を求めることができるようになり、その２種類の表示媒体用粒子間の帯電量差ΔＱ（ここで被測定粒子の粒子径をｄ1、キャリアとして用いる側の粒子の粒子径をｄ2としたとき、ｄ1＜ｄ2の関係が成立する）を一定の範囲、１０＜ΔＱ（単位：μＣ／ｇ）に制御した２種表示媒体用粒子を表示媒体に用いた情報表示用パネルは、優れた反転表示特性（粒子駆動性）を有するものとなる。
【発明を実施するための最良の形態】
【００１４】
まず、本発明の表示媒体用粒子を利用する情報表示装置が備える情報表示用パネルの基本的な構成について説明する。本発明の対象となる情報表示用パネルでは、対向する２枚の基板間に封入した帯電特性の異なる２種類の表示媒体に電界が付与される。付与された電界方向にそって、高電位側に向かっては低電位に帯電した表示媒体が電界による力やクーロン力などによって引き寄せられ、また、低電位側に向かっては高電位に帯電した表示媒体が電界による力やクーロン力などによって引き寄せられ、それら表示媒体が電位の切替による電界方向の変化によって移動する方向を変えることにより、画像等の情報表示がなされる。従って、表示媒体が、均一に移動し、かつ、表示情報を繰り返し書き換える時あるいは表示情報を継続して表示させ続ける時の安定性を維持できるように、情報表示用パネルを設計する必要がある。ここで、表示媒体を構成する粒子にかかる力は、粒子同士のクーロン力により引き付けあう力の他に、電極や基板との電気影像力、分子間力、液架橋力、重力などが考えられる。
【００１５】
本発明の対象となる情報表示装置で用いる情報表示用パネルの例を、図１（ａ）、（ｂ）、図２（ａ）、（ｂ）に基づき説明する。
図１（ａ）、（ｂ）に示す例では、少なくとも１種以上の粒子からなる、色および帯電特性の異なる少なくとも２種類以上の表示媒体３（ここでは白色粒子群３Ｗと黒色粒子群３Ｂを示す）を、基板１、２の外部から加えられる電界に応じて、基板１、２と垂直に移動させ、黒色粒子群３Ｂを観察者に視認させて黒色の表示を行うか、あるいは、白色粒子群３Ｗを観察者に視認させて白色の表示を行っている。なお、図１（ｂ）に示す例では、図１（ａ）に示す例に加えて、基板１、２との間に例えば格子状に隔壁４を設けセルを形成している。
図２（ａ）、（ｂ）に示す例では、少なくとも１種以上の粒子からなる、色および帯電特性の異なる少なくとも２種類以上の表示媒体３（ここでは白色粒子群３Ｗと黒色粒子群３Ｂを示す）を、基板１に設けた電極５と基板２に設けた電極６との間に電圧を印加することにより発生する電界に応じて、基板１、２と垂直に移動させ、黒色粒子群３Ｂを観察者に視認させて黒色の表示を行うか、あるいは、白色粒子群３Ｗを観察者に視認させて白色の表示を行っている。なお、図２（ｂ）に示す例では、図２（ａ）に示す例に加えて、基板１、２との間に例えば格子状に隔壁４を設けセルを形成している。
以上の説明は、白色粒子群３Ｗを白色粉流体に、黒色粒子群３Ｂを黒色粉流体に、それぞれ置き換えた場合も同様に適用することが出来る。
【００１６】
本発明の表示媒体用粒子の特徴は、上述した帯電特性の異なる２種類の表示媒体を構成する２種類の表示媒体用粒子の帯電量測定を行う際に、それぞれ一方の表示媒体用粒子を被測定粒子とし、キャリア粒子としては、もう一方の表示媒体用粒子と同一（粒子径のみが異なる）の粒子を用いて測定した、２種類の表示媒体用粒子間の帯電量差ΔＱ（ここで被測定粒子の粒子径をｄ1、キャリアとして用いる側の粒子の粒子径をｄ2としたとき、ｄ1＜ｄ2の関係が成立する）が、１０＜ΔＱ（単位：μＣ／ｇ）となるように構成する点にある。ここで、２種類の表示媒体用粒子間の帯電量差（ΔＱ）を、１０＜ΔＱ（単位：μＣ／ｇ）と限定するのは、２種類の表示媒体用粒子間の帯電量差（ΔＱ）が１０μＣ／ｇ以下であると、所定の反転特性（粒子駆動性）を得ることができないためである。また、本発明では、それぞれ一方の表示媒体用粒子を被測定粒子とし、キャリア粒子としては、もう一方の表示媒体用粒子と同一（粒子径のみが異なる）の粒子を用いて測定するので、キャリア粒子を介して帯電量を測定する測定装置であればよく、特に限定しないが、以下に述べるブローオフ法の他、チャージスペクトログラフ法に代表される、電界分離を応用した測定方法が好適に用いられる。
【００１７】
＜ブローオフ測定原理及び方法＞
ブローオフ法においては、両端に網を張った円筒容器中に一方の表示媒体用粒子（被測定粒子）とキャリア粒子として用いる側の他方の表示媒体用粒子との混合体を入れ、一端から高圧ガスを吹き込んで被測定粒子とキャリア粒子とを分離し、網の目開きから被測定粒子のみをブローオフ（吹き飛ばし）する。  本発明の場合、被測定粒子の粒子径をｄ1、キャリアとして用いる側の粒子の粒子径をｄ2としたとき、ｄ1＜ｄ2の関係が成立することを特徴とし、且つ被測定粒子とキャリア粒子とを分離する、網の目開き径（ｄ3）との関係はｄ1＜ｄ3＜ｄ2の関係が成立する。
この時、被測定粒子が容器外に持ち去った帯電量と等量で逆の帯電量がキャリア粒子に残る。そして、この電荷による電束の全てはファラデーケージで集められ、この分だけコンデンサーは充電される。そこで、コンデンサー両端の電位を測定することにより、被測定粒子の電荷量Ｑは、Ｑ＝ＣＶ（Ｃ：コンデンサー容量、Ｖ：コンデンサー両端の電圧）として求められる。得られた電荷量Ｑから単位重量あたりの帯電量（μＣ／ｇ）を求めることで、２粒子間の帯電量差ΔＱ（μＣ／ｇ）を得ることができる。
【００１８】
以下、本発明の表示媒体用粒子を用いる情報表示用パネルを構成する各部材について説明する。
【００１９】
基板については、少なくとも一方の基板は情報表示用パネル外側から表示媒体の色が確認できる透明な基板２であり、可視光の透過率が高くかつ耐熱性の良い材料が好適である。基板１は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２０】
必要に応じて基板に設ける電極の電極形成材料としては、アルミニウム、銀、ニッケル、銅、金等の金属類やＩＴＯ、酸化インジウム、導電性酸化錫、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法が用いられる。視認側基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した視認側基板に設ける電極と同様であるが、透明である必要はない。なお、この場合の外部電圧入力は、直流あるいは交流を重畳しても良い。
【００２１】
必要に応じて設ける隔壁４については、その形状は表示にかかわる表示媒体の種類により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。また、隔壁を形成するにあたり、対向する両基板の各々にリブを形成した後に接合する両リブ法、片側の基板上にのみリブを形成する片リブ法が考えられる。本発明では、いずれの方法も好適に用いられる。
【００２２】
これらのリブからなる隔壁により形成されるセルは、図３に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示情報の表示状態の鮮明さが増す。ここで、隔壁の形成方法を例示すると、金型転写法、スクリーン印刷法、サンドブラスト法、フォトリソ法、アディティブ法が挙げられる。このうち、レジストフィルムを用いるフォトリソ法や金型転写法が好適に用いられる。
【００２３】
次に、本発明の表示媒体を構成する表示媒体用粒子を利用した粉流体について説明する。なお、本発明の表示媒体用粒子を利用した粉流体の名称については、本出願人が「電子粉流体（登録商標）」の権利を得ている。
【００２４】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００２５】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示用パネルで固体状物質を分散質とするものである。
【００２６】
本発明の対象となる情報表示用パネルは、少なくとも一方が透明な、対向する基板間に、表示媒体として例えば気体中に固体粒子が分散質として安定に浮遊するエアロゾル状態で高流動性を示す粉流体を封入するものであり、このような粉流体は、低電圧の印加でクーロン力などにより容易に安定して移動させることができる。
本発明に例えば用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態で用いられる。
【００２７】
次に、本発明の表示媒体を構成する表示媒体用粒子（以下、粒子ともいう）について説明する。粒子は、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００２８】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００２９】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３０】
着色剤としては、以下に例示するような、有機または無機の各種、各色の顔料、染料が使用可能である。
【００３１】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３２】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３３】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３４】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
【００３５】
また、本発明の表示媒体を構成する粒子は平均粒子径d(0.5)が、０．１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体の移動に支障をきたすようになる。
【００３６】
更に本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体の移動が可能となる。
【００３７】
さらにまた、各粒子の相関について、使用した粒子の内、最大径を有する粒子のd(0.5)に対する最小径を有する粒子のd(0.5)の比を５０以下、好ましくは１０以下とすることが肝要である。
【００３８】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００３９】
表示媒体を構成する表示媒体用粒子の帯電量は当然その測定条件に依存するが、情報表示用パネルにおける表示媒体用粒子の帯電量はほぼ、初期帯電量、隔壁との接触、基板との接触、経過時間に伴う電荷減衰に依存し、特に表示媒体用粒子の帯電挙動の飽和値が支配因子となっているということが分かった。
【００４０】
更に、本発明においては基板間に封入した表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下、更に好ましくは３５％RH以下とすることが重要である。
この空隙部分とは、図１（ａ）、（ｂ）〜図２（ａ）、（ｂ）において、対向する基板１、基板２に挟まれる部分から、電極５、６（基板の内側に電極を設けた場合）、表示媒体３（粒子群あるいは粉流体）の占有部分、隔壁４の占有部分（隔壁を設けた場合）、情報表示用パネルシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４１】
本発明の情報表示装置が備える情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動の支障をきたし、５％未満の場合にはコントラストが不明確となり易い。
【実施例】
【００４２】
以下、実施例、比較例を示して、本発明を具体的に説明するが、本発明は下記に限定されるものではない。なお、実施例および比較例の情報表示用パネルは、下記の方法にて作製したものを、下記の基準に従い評価した。
【００４３】
「情報表示用パネルの作製」
まず、電極付き透明ガラス基板（７ｃｍ×７ｃｍ□）を準備し、基板上にリブを作り、四角形セルを構成する格子状の隔壁を形成した。
リブの形成は次のように行った。感光性フィルムであるニチゴ−モートン社製ドライフィルムフォトレジストＮＩＴ２５０をＩＴＯ付ガラス上にラミネートし、露光、現像により、高さが５０μｍでライン３０μｍ、スペース３２０μｍ、ピッチ３５０μｍの隔壁を形成した。次に背面側基板として、ＩＴＯ電極付きの基板（７ｃｍ×７ｃｍ□、厚さ：１００μｍ）を準備した。この背面側基板としては、非透明基板（ガラエポ）を用いた。
【００４４】
表示媒体として帯電極性および光学的反射率の異なる２種類の表示媒体用粒子からなる表示媒体１（粒子群Ａ、Ｂ、Ｃの内の１種）及び表示媒体２（粒子群Ｘ）をそれぞれ準備し、リブ付き基板を、湿度４０％ＲＨ以下の乾燥した容器内に移し、まず、表示媒体１を第１の表示媒体として、容器内上部に設けられたノズルから容器内に分散して、容器下部に置かれた基板上のセル内に散布することにより表示媒体１を充填した。続いて、表示媒体２を第２の表示媒体として、容器内上部に設けられた別のノズルから容器内に分散して、容器下部に置かれた基板上のセル内に（すでに表示媒体１が充填されている）に散布することにより表示媒体１に重ねて充填した。表示媒体１と表示媒体２の充填配置量は同体積量ずつとし、２枚の基板を貼り合わせてできる基板間に対する双方の表示媒体が合わさった体積占有率が２６ｖｏｌ％となるように調整した。次に、表示媒体がセル内に充填配置された基板にもう一方の基板を重ね合わせ、基板周辺をエポキシ系接着剤にて接着シールすると共に、表示媒体を封入し、情報表示用パネルを作製した。
【００４５】
「表示媒体の準備」
＜粒子群Ａ＞
（スチレンアクリル粒子の製造方法例）
スチレンモノマー（関東化学試薬）９５ｍｏｌ％とメタクリル酸（関東化学試薬）５ｍｏｌ％に、正帯電の荷電制御剤としてニグロシン化合物（ボントロンＮ０７：オリエント化学製）３重量部、及び黒色顔料として、カーボンブラック（スペシャルブラック５：デグッサ製）５重量部をサンドミルにより分散させ、さらに２重量部のラウリルパーオキサイド（パーロイルＬ：日本油脂製）を溶解させた液を、界面活性剤としてポリオキシエチレンアルキルエーテル硫酸ナトリウム（ラテムルＥ−１１８Ｂ：花王製）を０．５％添加した精製水に縣濁、重合させ、濾過、乾燥させた。
【００４６】
＜粒子群Ｂ＞
（アクリル粒子の製造方法例）
メチルメタクリレートモノマー（関東化学試薬）９８重量部と、アクリロイルモルホリン（ＡＣＭＯ：興人製）に、正帯電の荷電制御剤としてニグロシン化合物（ボントロンＮ０７：オリエント化学製）３重量部、及び黒色顔料として、カーボンブラック（スペシャルブラック５：デグッサ製）５重量部をサンドミルにより分散させ、さらに２重量部のラウリルパーオキサイド（パーロイルＬ：日本油脂製）を溶解させた液を、界面活性剤としてポリオキシエチレンアルキルエーテル硫酸ナトリウム（ラテムルＥ−１１８Ｂ：花王製）を０．５％添加した精製水に縣濁、重合させ、濾過、乾燥させた。
【００４７】
＜粒子群Ｃ＞
メチルメタクリレートモノマー（関東化学試薬）９８重量部と、アクリロイルモルホリン（ＡＣＭＯ：興人製）に、正帯電の荷電制御剤としてニグロシン化合物（ボントロンＮ０７：オリエント化学製）０．５重量部、及び黒色顔料として、カーボンブラック（スペシャルブラック５：デグッサ製）５重量部をサンドミルにより分散させ、さらに２重量部のラウリルパーオキサイド（パーロイルＬ：日本油脂製）を溶解させた液を、界面活性剤としてポリオキシエチレンアルキルエーテル硫酸ナトリウム（ラテムルＥ−１１８Ｂ：花王製）を０．５％添加した精製水に縣濁、重合させ、濾過、乾燥させた。
【００４８】
＜粒子群Ｘ＞
（スチレンアクリル粒子の製造方法例）
スチレンモノマー（関東化学試薬）９５ｍｏｌ％とメタクリル酸（関東化学試薬）５ｍｏｌ％に、負帯電性の荷電制御剤としてフェノール系縮合物（ボントロンＥ８９：オリエント化学）５重量部、及び白色顔料として、酸化チタン（タイペークＣＲ−５０：石原産業製）２０重量部をサンドミルにより分散させ、さらに２重量部のパーロイルＬを溶解させた液を、界面活性剤としてポリオキシエチレンアルキルエーテル硫酸ナトリウム（ラテムルＥ−１１８Ｂ：花王製）を０．５％添加した精製水に縣濁、重合させ、濾過、乾燥させた。
【００４９】
「表示媒体用粒子の帯電特性の測定」
従来は、粒子群Ａ〜Ｃ、Ｘの被測定粒子とフェライト系キャリア粒子とを６０分摩擦帯電後、キャリア粒子と被測定粒子との帯電量差ΔＱ（μＣ／ｇ）（絶対値表記）を、上記ブローオフ法に基づき求めていた。
本発明では、表示媒体１に用いる粒子群Ａ、粒子群Ｂ、粒子群Ｃの帯電特性評価時には表示媒体２に用いる粒子群Ｘと同じ構成で粒子径のみが大きい粒子群をキャリア粒子群として用い、表示媒体２に用いる粒子群Ｘの帯電特性評価時にはそれぞれ表示媒体２に用いる粒子群Ａ、粒子群Ｂ、粒子群Ｃと同じ構成で粒子径のみが大きい粒子群をキャリア粒子群として用い、他は従来法と同条件で上記ブローオフ法に基づき粒子群Ａ、粒子群Ｂ、粒子群Ｃと粒子群Ｘとの帯電量差ΔＱ（単位：μＣ／ｇ絶対値表記）を求めた。ブローオフ測定装置としては、京セラケミカル（株）製ＴＢ２０３を用いた。
【００５０】
「表示機能の評価」
作製した情報表示用パネルを組み込んだ情報表示装置に、２００Ｖ、１００Ｈｚにて電圧を印加して基板に設けた電極間の電位を反転させることにより、粒子駆動を行い、黒色〜白色の画像表示の反転を繰り返し、反転特性（表示媒体駆動性）を目しにて評価した。以下の表１において、○は反転特性が良好なものを示し、×は反転特性が不良なものを示す。
【００５１】
以上の条件に基づき、種々の組合せの表示媒体１と表示媒体２との組合せであり、本発明に基づく２種の表示媒体用粒子間の帯電量差ΔＱが１０（μＣ／ｇ）を超える本発明の実施例１〜２と、本発明に基づく２種の粒子間の帯電量差ΔＱが１０（μＣ／ｇ）以下の比較例１と、について、反転特性を調べた。結果を表１に示す。
【００５２】
【表１】
2006079076.tif 000003
【００５３】
表１の結果から、表示媒体として組み合わせて用いるもう一方の粒子群（粒子群Ｘ、粒子群Ａ、粒子群Ｂ、粒子群Ｃ）をそれぞれキャリア粒子として本発明に基づき測定した２種の表示媒体用粒子間の帯電量差ΔＱが１０（μＣ／ｇ）を超える本発明の実施例１〜２は、粒子群Ｘをキャリア粒子として本発明に基づき測定した２種の表示媒体用粒子間の帯電量差ΔＱが１０（μＣ／ｇ）以下の比較例１と比べて、反転特性（表示媒体駆動性）が良好であることがわかる。また、本発明に基づく帯電量差ΔＱと従来法に基づく帯電量差ΔＱとを比較すると、本発明に係る方法ではΔＱが１０という境界値が明瞭に分かるのに対し、従来法ではそのような境界値が明瞭でないことがわかる。
【産業上の利用可能性】
【００５４】
本発明の表示媒体用粒子を用いた情報表示用パネル、情報表示装置は、ノートパソコン、ＰＤＡ、携帯電話、ハンディターミナル等のモバイル機器の表示部、電子ブック、電子新聞等の電子ペーパー、看板、ポスター、黒板等の掲示板、電卓、家電製品、自動車用品等の表示部、ポイントカード、ＩＣカード等のカード表示部、電子広告、電子ＰＯＰ、電子棚札、電子値札、電子楽譜、ＲＦ−ＩＤ機器の表示部などに好適に用いられる。
【図面の簡単な説明】
【００５５】
【図１】（ａ）、（ｂ）はそれぞれ本発明の対象となる情報表示用パネルの一例を示す図である。
【図２】（ａ）、（ｂ）はそれぞれ本発明の対象となる情報表示用パネルの他の例を示す図である。
【図３】本発明の対象となる情報表示用パネルにおける隔壁の形状の一例を示す図である。
【符号の説明】
【００５６】
１、２  基板
３  表示媒体（粒子群または粉流体）
３Ｗ  白色表示媒体
３Ｗａ  白色表示媒体用粒子
３Ｂ  黒色表示媒体用
３Ｂａ  黒色表示媒体用粒子
４  隔壁
５、６  電極
【図１】
2006079076.tif 000004
【図２】
2006079076.tif 000005
【図３】
2006079076.tif 000006